(57)【要約】【課題】  簡便な製法ながら生産効率がよく且つ色の定着性及び持続性が高い美爪料用ラメ剤の製造方法及び美爪料用ラメ剤を提供すること。【解決手段】  合成樹脂フィルム１００から所定の大きさの小片を作製し、作製した小片と、樹脂及び顔料並びに溶剤を含有する塗料とを攪拌混合して小片の外周面全てに着色層を形成する。塗料は、小片に対し２重量％以上２０重量％以下の割合で配合される。【選択図】    図１
2018070479.tif 000002
【特許請求の範囲】
【請求項１】
合成樹脂フィルムから所定の大きさの小片を作製し、
作製した小片と、樹脂及び顔料並びに溶剤を少なくとも含有する塗料とを攪拌混合して前記小片の外周面全てに着色層を形成する美爪料用ラメ剤の製造方法。
【請求項２】
前記塗料は、前記小片に対し２重量％以上２０重量％以下の割合で配合される請求項１記載の美爪料用ラメ剤の製造方法。
【請求項３】
前記塗料は、前記樹脂を２０重量％以上４９．５％重量％以下、前記顔料を０．５重量％以上２０重量％以下、前記溶剤を３０重量％以上７５重量％以下含有する請求項２記載の美爪料用ラメ剤の製造方法。
【請求項４】
前記小片は、前記合成樹脂フィルムを粉砕し分級されたものである請求項１〜３のいずれかに記載の美爪料用ラメ剤の製造方法。
【請求項５】
前記小片は、前記合成樹脂フィルムを打ち抜いて形成されたものである請求項１〜３のいずれかに記載の美爪料用ラメ剤の製造方法。
【請求項６】
前記小片は、前記合成樹脂フィルムを切断して形成されたものである請求項１〜３のいずれかに記載の美爪料用ラメ剤の製造方法。
【請求項７】
前記小片の大きさは、０．０５ｍｍ以上２０ｍｍ以下である請求項１〜６のいずれかに記載の美爪料用ラメ剤の製造方法。
【請求項８】
前記樹脂は、４，４’−イソプロピリデンジフェノールとエピクロルヒドリンからなる共重合体である請求項１〜７のいずれかに記載の美爪料用ラメ剤の製造方法。
【請求項９】
前記樹脂は、ポリウレタン−１１である請求項１〜７のいずれかに記載の美爪料用ラメ剤の製造方法。
【請求項１０】
前記合成樹脂フィルムは、ポリエチレンテレフタレートを主成分とするフィルムである請求項１〜９のいずれかに記載の美爪料用ラメ剤の製造方法。
【請求項１１】
前記フィルムは、その表面に金属を蒸着させた金属層を有する請求項１０記載の美爪料用ラメ剤の製造方法。
【請求項１２】
前記合成樹脂フィルムは、異なる２種以上の合成樹脂フィルムを積層させたものである請求項１〜９のいずれかに記載の美爪料用ラメ剤の製造方法。
【請求項１３】
合成樹脂よりなる小片の外周面全てに樹脂及び顔料並びに溶剤を少なくとも含有する塗料よりなる着色層を有する美爪料用ラメ剤。
【発明の詳細な説明】
【技術分野】
【０００１】
本発明は、美爪料用ラメ剤の製造方法及び美爪料用ラメ剤に関する。
【背景技術】
【０００２】
従来より、化粧料用ラメ剤の製造方法として、合成樹脂フィルムを着色した後に所定形状に切断して製造する方法が知られている。この方法では、ロールに巻かれた合成樹脂フィルムをロール印刷機でコーティング着色するので、製造ロットが大きくなり、少量多品種に対応することが困難であった。また、着色後直ちに巻き取らなければならず、十分な加熱ができずに着色（塗装）面の硬化が不十分で色の定着が不十分となり、耐溶剤性が低下する虞があった。そのため、特に有機溶剤を含有する美爪料においては、耐溶剤性（着色の定着性）の向上が望まれていた。
【０００３】
また、例えば特許文献１（明細書段落００１７）に記載の如き蛍光ラメ剤が知られている。この蛍光ラメ剤は、ポリエチレンテレフタレートフィルムにアルミニウムを真空蒸着し、金属皮膜を保護するエポキシ樹脂で被覆した後、裁断したものを熱水中に蛍光染料イルミナールとともに分散させ、染色を施してある。しかし、染色は、染料が対象物（樹脂）に染み込むことで着色するものであるため、濃い色を表現することが困難であった。また、染料は耐溶剤性がなく、有機溶剤を含有する美爪料では染料が溶け出してしまい、着色した色を維持することができなかった。
【０００４】
一方、近年、美爪料として、紫外線（ＵＶ）照射等により硬化する光硬化性樹脂を用いたジェルネイル（人工爪）も開発されている。しかし、紫外線には退色効果があるため、樹脂硬化時の退色を抑制する必要が生じていた。また、ジェルネイルは長期間爪に装着でき且つ水に不溶であるため、水仕事にも適している。上述の如く染料を用いたラメ剤では、例えば石けん、シャンプー、洗剤等による退色を抑制し難いため、退色を抑制し着色の持続性も求められていた。また、ジェルネイルにも有機溶剤を含有するものがあり、耐溶剤性の向上も求められる。
【先行技術文献】
【特許文献】
【０００５】
【特許文献１】特開２００４−３４６０２５号公報
【発明の概要】
【発明が解決しようとする課題】
【０００６】
かかる従来の実情に鑑みて、本発明は、簡便な製法ながら生産効率がよく且つ色の定着性及び持続性が高い美爪料用ラメ剤の製造方法及び美爪料用ラメ剤を提供することを目的とする。
【課題を解決するための手段】
【０００７】
上記目的を達成するため、本発明に係る美爪料用ラメ剤の製造方法の特徴は、合成樹脂フィルムから所定の大きさの小片を作製し、作製した小片と、樹脂及び顔料並びに溶剤を含有する塗料とを攪拌混合して前記小片の外周面全てに着色層を形成することにある。
【０００８】
上記構成によれば、合成樹脂フィルムから所定形状の小片を作製し、作製した小片と、樹脂及び顔料並びに溶剤を含有する塗料とを攪拌混合して小片を着色するので、小片（フィルム）の表面のみならず断面にも顔料を含む塗料を行き渡らせることができ、小片の全ての外面を着色することができる。よって、濃い鮮やかな色を表現することが可能となる。また、必要量の小片を作製すればよく、少量生産も可能である。しかも、小片と、樹脂及び顔料並びに溶剤を含有する塗料とを攪拌混合するので、着色時に小片を移動させながら十分な加熱を行うことができ、小片同士がくっつきダマになることを防止すると共に、塗料中の樹脂が小片の外周面に着色層を形成し顔料を合成樹脂フィルムの小片の全ての外面に強固に定着（硬化）させる。加えて、顔料は耐溶剤性を有するので、ラメ剤から顔料が美爪料中の有機溶剤に溶け出すことはない。しかも、樹脂は顔料を合成樹脂製の小片表面に強固に接着させるバインダーとして機能するので、小片の全外周面に顔料が定着、維持される。従って、美爪料に添加した後であっても長期に渡って色彩、色調を維持され、色落ちの低下を防止することが可能となる。
【０００９】
前記塗料は、前記小片に対し２重量％以上２０重量％以下の割合で配合されるとよい。この数値範囲内であれば、小片の全外周面に渡って顔料を付着させ着色層を形成することができる。係る場合、前記塗料は、前記樹脂を２０重量％以上４９．５％重量％以下、前記顔料を０．５重量％以上２０重量％以下、前記溶剤を３０重量％以上７５重量％以下含有するとよい。
【００１０】
前記小片は、前記合成樹脂フィルムを粉砕し分級されたものであるとよい。また、前記小片は、前記合成樹脂フィルムを打ち抜いて形成されたものでもよく、前記合成樹脂フィルムを切断して形成されたものであってもよい。これら小片の大きさ（粒径）は、０．０５ｍｍ以上２０ｍｍ以下であるとよい。前記樹脂は、４，４’−イソプロピリデンジフェノールとエピクロルヒドリンからなる共重合体であるとよい。また、前記樹脂は、ポリウレタン−１１であってもよい。
【００１１】
また、前記合成樹脂フィルムは、ポリエチレンテレフタレートを主成分とするフィルムであるとよい。係る場合、前記フィルムは、金属を蒸着させた金属層を有していてもよい。また、前記合成樹脂フィルムは、異なる２種以上の合成樹脂フィルムを積層させたものであってもよい。
【００１２】
上記目的を達成するため、本発明に係る美爪料用ラメ剤の特徴は、合成樹脂よりなる小片の外周面全てに樹脂及び顔料並びに溶剤を少なくとも含有する塗料よりなる着色層を有することにある。
【発明の効果】
【００１３】
上記本発明に係る美爪料用ラメ剤の製造方法及び美爪料用ラメ剤の特徴によれば、簡便な製法ながら生産効率がよく且つ色の定着性及び持続性を向上させることが可能となった。
【００１４】
本発明の他の目的、構成及び効果については、以下の発明の実施の形態の項から明らかになるであろう。
【図面の簡単な説明】
【００１５】
【図１】本発明に係る美爪料用ラメ剤の製造工程を説明する図である。
【図２】粉砕機の概略図である。
【図３】本発明に係る美爪料用ラメ剤の拡大写真である。
【図４】従来の製造方法によるラメ剤の拡大写真である。
【発明を実施するための形態】
【００１６】
次に、適宜添付図面を参照しながら、本発明をさらに詳しく説明する。
本発明に係る美爪料用ラメ剤１の製造方法は、図１に示すように、例えば、合成樹脂フィルム１００を粉砕機１０に投入し粉砕するフィルム粉砕工程（同図（ａ））と、粉砕した粉砕フィルムを分級して所定粒径の小片を生成する分級工程（同図（ｂ））と、得られた小片を着色する着色工程（同図（ｃ））よりなる。本実施形態では、美爪料としてマニキュア液を例に説明するが、美爪料としては、マニキュア液（ネイルエナメル）やペディキュア液等の爪に直接塗布するものの他、ＵＶ照射等により硬化させて爪に装着（接着）する人工爪（ジェルネイル）、人工爪の表面に塗布するコート剤を含む。
【００１７】
ところで、特に、リップ、口紅、グロス、アイシャドウ、チーク、ファンデーション等のポイントメイクアップ化粧料においても、従来よりラメ剤を含有するものが知られている。しかし、ポイントメイクアップ化粧料は、通常、１日持てば十分であり、マニキュアやネイルのように、数日や数週間という長い期間つけることを想定していない。また、目や口に塗布することが多いため、有機溶剤等の使用は控えられている。すなわち、美爪料用ラメ剤には、他のポイントメイクアップ化粧料に用いるラメ剤とは異なり、数日や数週間という長期間での色の定着性・持続性や、有機溶剤等に対する耐溶剤性、耐薬品性を満足しなければならない。
【００１８】
合成樹脂フィルム１００としては、例えばポリエチレンテレフタレートを主成分とするフィルムが用いられる。このようなフィルムとしては、例えば、ポリエチレンテレフタレート樹脂よりなる単一層のフィルムや、フィルム表面に例えばアルミニウム等の金属を蒸着させた積層フィルムなどが挙げられる。
【００１９】
図１（ａ）のフィルム粉砕工程では、例えば、図２の如き粉砕機が用いられる。
粉砕機１０は、フレームに駆動回転自在に支持された回転刃１２と、篩い１３と、回転刃１２との間で合成樹脂フィルム１００を切断する複数の固定刃１４とを有している。投入口１５から投入された合成樹脂フィルム１００を粉砕部１６で攪拌切断し、篩い１３を通して落下させることで粉砕フィルム２を得る。粉砕フィルム２は、ブロア２０及び搬送路２１を介して回収容器２２に収集される。粉砕フィルム２の粒径は、合成樹脂フィルム１００の投入量、回転刃１２の回転スピード、固定刃１４の個数によって調整が可能である。主たる粒径を中心に、大径、小径の粒径分布をなすこととなる。合成樹脂フィルム１００を粉砕して小片３を作製するので、端布等の無駄が生じず生産効率がよい。
【００２０】
図１（ｂ）の分級工程では、篩い機３０の荒メッシュ篩い３１ａと細メッシュ篩い３１ｂとを利用して中央の材料容器３２に目標粒径分布の小片３を粉砕フィルム２から回収する。補助容器３３ａ，３３ｂはそれぞれ荒メッシュ篩い３１ａの先端及び細メッシュ篩い３１ｂの下方に位置させる。荒メッシュ篩い３１ａと細メッシュ篩い３１ｂは、小片３の目標粒径によって適宜選択する。小片３の粒径（大きさ）は、０．０５ｍｍ以上２０ｍｍ以下である。
【００２１】
図１（ｃ）の着色工程では、攪拌機（タンブラー）４０のドラム４２内に小片３と塗料を投入し、羽根４１及びドラム４２により回転攪拌混合を行う。ここで、塗料は樹脂、顔料４及び溶剤を少なくとも含有してなり、小片３に対し２重量％以上２０重量％以下の割合で配合される。下限値を下回ると、小片３に対し塗料が少なくなり、各々の小片３の全面に塗料が行き渡らずに十分に着色できず、色ムラが生じる。一方、上限値を上回ると、塗料が多くなり過ぎ、着色層の形成（特に乾燥）に時間が掛かり生産効率が低下する。また、小片３同士がくっつきダマ（ブロック）が形成されやすくなり、粒径が不均一となり、ラメ剤としての意匠性も低下する。なお、塗料は、ディスパーで顔料を分散させ、さらにガラスビーズを投入してより一層分散させた後、その顔料を樹脂及び溶剤に混ぜ、ディスパーで攪拌させて製造される。
【００２２】
塗料には、樹脂が２０重量％以上４９．５重量％以下含有してある。下限値を下回ると、バインダーとして十分に機能せず、顔料を小片に定着・維持することが困難となり、耐溶剤性が低下すると共に色落ちしやすくなる。一方、上限値を上回ると、樹脂が小片同士を接着させてブロック（塊）を形成してしまい、微小な小片各々を分散させて着色することが困難となる。本実施形態では、例えば、エポキシ樹脂として、４，４’−イソプロピリデンジフェノールとエピクロルヒドリンからなる共重合体を用いる。この共重合体は、日本化粧品工業連合会が作成する化粧品の成分表示名称リストに開示されたものであり、化粧品材料として安全性が高く好適に用いられる。しかも、耐薬品性、耐溶剤性に優れ、密着性も高いので、ポリエチレンテレフタレート樹脂（小片）に顔料４を強固に接着（定着）させる塗膜を形成することができる。
【００２３】
また、塗料には、顔料を０．５重量％以上２０重量％以下含有してある。下限値を下回ると、十分な発色を確保できない。一方、上限値を上回ると、顔料が多くなり過ぎ、樹脂によって小片表面に定着できなかった顔料が溶出（色落ち）してしまう。顔料４には、例えば、赤色３号、赤色２０１号、赤色２０２号、青色１号、青色２０１号、黄４号、黄５号などの耐溶剤性を有するものが用いられる。
【００２４】
また、塗料には、溶剤を３０重量％以上７５重量％以下含有してある。下限値を下回ると、顔料及び樹脂を塗料中で十分に分散させて存在させることが困難となり、小片３の全面に着色しずらくなり、色ムラが生じやすい。一方、上限値を上回ると、塗料の一部がタンブラーの底に溜まってしまい、小片３に顔料を定着させにくくなる。また、着色層の形成（特に乾燥）に時間が掛かり生産効率も低下する。なお、溶剤には、酢酸エチル、トルエン、アセトン、エタノール、ブタノール、酢酸エチル、酢酸ブチル等を用いる。
【００２５】
この着色工程により、十分な加熱を行うことで、小片３の外周面の表面への塗料中の顔料４の定着（硬化）を促進させる。ここで、顔料４は、耐溶剤性を有する。よって、着色された小片３（すなわち、美爪料用ラメ剤１）からマニキュア液の有機溶剤に溶け出すことはなく、ラメ剤の色落ちを防止できる。また、小片３はドラム４２内で移動（攪拌）しながら着色されるので、小片３同士がくっつきダマとなることも防止される。しかも、回転攪拌混合によって、小片３の外面全てに顔料４を含む塗料を行き渡らせることができ、小片３の全ての外面上に着色層（塗膜）が形成され着色される。その後、攪拌機４０から取り出されて乾燥させ溶剤を揮発させ、美爪料用ラメ剤１となる。なお、マニキュア液の有機溶剤としては、例えば、トルエン、アセトン、エタノール、ブタノール、酢酸エチル、酢酸ブチル等が挙げられる。
【００２６】
本発明は、上述したように、合成樹脂フィルム１００を着色した後に粉砕（切断）するのではなく、合成樹脂フィルム１００を粉砕（切断）して得た小片３に対して顔料４を含む塗料で着色するものである。図３に本発明のマニキュア液（美爪料）用ラメ剤１の拡大写真、図４に比較例として、着色した合成樹脂フィルム１００を粉砕（切断）して得たラメ剤１’を示す。
【００２７】
図３に示すように、合成樹脂フィルム１００を粉砕（切断）して得た美爪料用ラメ剤１の表面１ａ（粉砕（切断）前の合成樹脂フィルム１００の表面に相当）及び断面１ｂには、顔料４が小片３の各面全体にわたって点々と付着、定着しており、全ての外面で着色層が形成され着色されている。また、顔料４は、染料のように合成樹脂フィルム１００（小片３）に染み込まないので、色が薄くなることはない。さらに、顔料４は、塗料に含有した樹脂により小片３表面に強固に接着され、樹脂により着色層（塗膜）が形成されるので、紫外線や洗剤等に起因する退色（色落ち、色あせ）を抑制でき、着色を持続させることができる。このように、美爪料用ラメ剤１は、小片３が顔料４及び樹脂により形成される着色層を有することになり、顔料４の色調を明瞭に再現でき、耐溶剤性を有するので色落ちも防止される。
【００２８】
一方、図４に示す比較例では、ラメ剤１’の表面１’ａ（合成樹脂フィルムの表面に相当）には顔料４が均一に塗布され着色されているが、断面１’ｂには顔料４が付着しておらず、裁断傷ｄが見られる。このように、断面１’ｂが着色されないため、ラメ剤１’全体及びマニキュア液（美爪料）に添加した状態において、色の明瞭性に欠ける。
【００２９】
最後に他の実施形態の可能性について言及する。なお、上述の実施形態と同様の部材には同一の符号を附してある。
上記実施形態において、合成樹脂フィルム１００を粉砕機１０で所定の粒径に粉砕して粉砕フィルム２を作製し分級して小片３を得た。しかし、小片３の作製はこれに限られるものではない。例えば、合成樹脂フィルム１００を所定の形状、大きさに打ち抜いて小片３を作製してもよく、合成樹脂フィルム１００を所定の形状、大きさに切断して小片３を作製してもよい。小片３の形状は特に限定されれないが、例えば三角、四角、六角等の多角形、丸、楕円、星形等がある。もちろん、ランダムに切断や打ち抜きされて形成される形状でも構わない。
【００３０】
上記実施形態において、塗料に含有する樹脂として、４，４’−イソプロピリデンジフェノールとエピクロルヒドリンからなる共重合体を用いた。しかし、これに限らず、例えば、ポリウレタン−１１（アジピン酸、１，４−ブタンジオール、イソフタル酸、メチレンビス−（４−シクロヘキシルイソシアナート）、ネオペンチルグリコール及びメチロールプロパンからなる共重合体）を用いることも可能である。これら樹脂は、日本化粧品工業連合会が作成する化粧品の成分表示名称リストに開示されたものであり、化粧品材料として安全性が高い。しかも、耐薬品性、耐溶剤性、密着性に優れているので、小片３の外周面に顔料４を強固に定着、維持させる着色層（塗膜）を形成することができる。なお、これらの共重合体に限らず、日本化粧品工業連合会が作成する化粧品の成分表示名称リストに開示され、且つ、耐溶剤性、密着性が高く、顔料を強固に定着させ維持できる樹脂であれば適用可能である。
【００３１】
上記実施形態において、合成樹脂フィルム１００として、ポリエチレンテレフタレートを主成分とするフィルムを用いたが、これに限られるものではない。例えば、ポリエチレンテレフタレートフィルムにアルミニウム等の金属を蒸着させたフィルム等であってもよい。また、異なる２種以上の合成樹脂フィルムを積層させたものであってもよい。例えば、ポリエチレンテレフタレートフィルムとポリオレフィンフィルムとを積層させた積層フィルム等が挙げられる。なお、合成樹脂フィルム１００及び顔料４の材料にも、上述の塗料に含まれる樹脂と同様に日本化粧品工業連合会が作成する化粧品の成分表示名称リストに開示されているものを用いることで、化粧料として安全性を確保できる。
【産業上の利用可能性】
【００３２】
本発明は、マニキュア液（ネイルエナメル）やペディキュア液等の爪に直接塗布するものの他、ＵＶ照射等により硬化させて爪に装着（接着）するジェルネイル（人工爪）を含む美爪料（爪用化粧料）用ラメ剤の製造方法及び美爪料用ラメ剤として利用することができる。また、人工爪（ジェルネイル、スカルプチュア）の表面に塗布するコート剤にも添加することが可能である。さらに、マニキュア液やジェルネイルのジェル等に添加する場合の他、例えば、人工爪の表面に装飾としてラメ剤を直接接着して用いることも可能である。
【符号の説明】
【００３３】
１：美爪料用ラメ剤、１ａ：表面、１ｂ：断面、２：粉砕フィルム、３：小片、４：顔料、１０：粉砕機、１１：、１２：回転刃、１３：篩い、１４：固定刃、１５：投入口、１６：粉砕部、２０：ブロア、２１：搬送路、２２：回収容器、３０：篩い機、３１ａ：荒メッシュ篩い、３１ｂ：細メッシュ篩い、３２：材料容器、３３ａ，３３ｂ：補助容器、４０：攪拌機、４１：羽根、４２：ドラム、１００：合成樹脂フィルム、ｄ：裁断傷
【図１】
2018070479.tif 000003
【図２】
2018070479.tif 000004
【図３】
2018070479.tif 000005
【図４】
2018070479.tif 000006